"SiH基を有するシロキサンと、オレフィン二重結合を有する有機化合物とから反応生成物を製造する方法であって、ジ-μ-クロロ-ビス1,2-η-シクロヘキセン白金IIクロリドを触媒として使用することを特徴とする、反応生成物の製造方法。反応を、溶剤を用いずにかつ前記触媒を相溶化させるか又は溶解させる補助相を用いずに実施する、請求項1記載の方法。Si-H基を有するシロキサンとして、式I[式中、Rは、炭素原子1個から20個までを有する置換又は非置換の炭化水素基であり、R′は、水素及び/又はRであり、mが0~500であり、nが0~60であり、kが0~10であり、但し、R′は、少なくとも1個が水素である]で示されるものを使用する、請求項1又は2のいずれか1項記載の方法。式Iの基Rが、炭素原子1~8個を有するアルキル基、炭素原子1~8個を有する置換アルキル基、3-クロロプロピル基、1-クロロメチル基、3-シアノプロピル基、アリール基、フェニル基、炭素原子7~20個を有するアラルキル基、ベンジル基、アルコキシ基又はアルコキシアルキル基、エトキシ基又はエトキシプロピル基の1つ又はそれ以上の同じか又は異なる群から選択されている、請求項3記載の方法。オレフィン系不飽和有機化合物が、α-オレフィン、歪んだ環状オレフィン、α,ω-アルケノール、末端オレフィン系不飽和ポリエーテル、アミノ官能性α-オレフィン又はα-オレフィン基を有するオキシラン、又はω位でのオレフィン系不飽和カルボン酸エステルの群から選択されており、その際に前記オレフィンは、単独で又は互いの任意の混合物で使用されることができる、請求項1から4までのいずれか1項記載の有機変性されたシロキサンの製造方法。ポリマー化合物を製造するための、請求項1から5までのいずれか1項に従って製造された、有機変性されたシロキサンの使用。エポキシ樹脂中の架橋成分としてエポキシ樹脂の靭性を特に0°C未満の低い温度で改善するための、請求項1から5までのいずれか1項に従って製造された、有機変性されたシロキサンの使用。テキスタイルのコーティングに使用されるポリマーを製造するための、請求項1から5までのいずれか1項に従って製造された、末端エポキシド基を有する有機変性されたシロキサンの使用。家庭及び工業における並びに皮膚及び皮膚付属器のための洗浄剤及び手入れ剤における、薬学、家庭及び工業における用途のための洗浄配合物及び手入れ配合物における、請求項1から5までのいずれか1項記載に従って製造された、有機変性されたシロキサンの使用。均質で貯蔵安定なペースト、塗料、ラッカー、被覆、コーティング、ペイントを製造するための顔料湿潤剤又は分散添加剤として、蒸散抑制剤/デオドラントにおける、並びに薬剤学的製剤における、請求項1から5までのいずれか1項に従って製造された、有機変性されたシロキサンの使用。硬質表面の洗浄及び手入れのため、並びにテキスタイルの仕上げ処理、洗浄及び手入れのための薬剤における、請求項1から5までのいずれか1項に従って製造された、有機変性されたシロキサンの使用。テキスタイルの処理及び後処理の際に、洗浄剤及び手入れ剤として、含浸剤、処理助剤及び手触り向上剤及び織物柔軟剤としての、請求項8、9又は11のいずれか1項に記載に従って製造された、有機変性されたシロキサンの使用。ポリウレタンフォームの製造の際の泡安定剤、セルオープナー、離型剤としての、請求項1から5までのいずれか1項に従って製造された、有機変性されたシロキサンの使用。ポリエステルの製造の際の、請求項1から5までのいずれか1項に従って製造された、有機変性されたシロキサンの使用。ポリエステル又はポリウレタンの製造の際の、アミノ官能基を有する請求項13又は14記載の有機変性されたシロキサンの使用。本発明の課題は、SiH基含有シロキサンをオレフィン二重結合に付加する際の選択的な触媒系を提供することである。意外なことに、ここで示された技術水準を離れて、SiH基を有するシロキサンをオレフィン二重結合を有する有機化合物に付加することが、触媒としてのジ-μ-クロロ-ビス1,2-η-シクロヘキセン白金IIクロリドの使用により成功することが目下見出された。特に意外でかつ当業者に決して予測できなかったことに、触媒としてのジ-μ-クロロ-ビス1,2-η-シクロヘキセン白金IIクロリドの使用により引き起こされたSiC結合反応が、それどころか前記反応相手により単独で定義されるマトリックスから;すなわち、付加的な溶剤又は場合により前記触媒を相溶化させる又は溶解させる別の補助相の放棄下に、成功する。相溶化は、これに関連して、付加的な溶剤及び/又は分散剤が前記触媒のために使用される必要なく、反応マトリックス中に前記触媒を均質に分布させる可能性であると理解されるべきである。前記触媒は、意外なことにその作用を、前記触媒を溶解させる又は懸濁させる/乳化させる作用のある補助相の添加の存在なしでも発揮することができる。故に、本発明の対象は、触媒としてのジ-μ-クロロ-ビス1,2-η-シクロヘキセン白金IIクロリドの使用による、SiH基を有するシロキサンとオレフィン二重結合を有する有機化合物とからの反応生成物の製造方法である。触媒ジ-μ-クロロ-ビス1,2-η-シクロヘキセン白金IIクロリドは、その際に、前記反応成分中に主に懸濁された形で存在する。前記反応は、それゆえバルクで行われる。反応相手、すなわちSiH基を有するシロキサン並びにオレフィン二重結合を有する有機化合物及びそれらの製造方法は公知である。SiH基を有する前記シロキサンの代表例は、例えばWalterNoll著、基準的学術書ChemieundTechnologiederSiliconeVerlagChemieGmbHWeinheimBergstrasseに詳細に記載されている。前記シロキサン中のSiH基は、末端及び/又は非末端であることができる。本発明により使用可能なシロキサンは、一般式I[式中、Rは、1~20個までの炭素原子を有する置換又は非置換の炭化水素基であることができ、好ましくはメチル基であり、R′は、水素及び/又はRであることができ、mは、0~500、好ましくは10~200、特に15~100であり、nは、0~60、好ましくは0~30、特に0.1~25であり、kは、0~10、好ましくは0~4であり、但し、R′は少なくとも一個が水素である]で示される化合物である。前記シロキサンは、一般式I中で括弧中に示された部分の個々の成分がランダムに分布して並びにブロックで含まれていてよい工業製品であり、これらは、製造により制約されて、より大きな割合の分枝も含有することができる。本発明による好ましい化合物は、本質的に線状である。50質量、好ましくは>90質量の割合で、基Rは、短鎖アルキル基、特にメチル基である。好ましくは、基Rとして、付加反応を妨げない1つ又はそれ以上の同じか又は異なる基、例えば炭素原子1~8個を有するアルキル基;炭素原子1~8個を有する置換アルキル基、例えば3-クロロプロピル基、1-クロロメチル基、3-シアノプロピル基;アリール基、例えばフェニル基;炭素原子7~20個を有するアラルキル基、例えばベンジル基;アルコキシ基又はアルコキシアルキル基、例えばエトキシ基又はエトキシプロピル基である。その際に、式Iの分子内で、基Rは異なる意味を有することもできる。しかしながら、全ての基R又はそれらの大多数がメチル基の意味を有する化合物が好ましい。適した好ましい、SiH基を有するシロキサンの例は、式II又はIII:[式中、添え字及び基は、式Iの中で記載されたものと同じ定義を有する];[式中、R3は、平均分子中で炭素原子1~18個を有するアルキル基を表すか又はアリール基を表し、しかしながら基Rの少なくとも90は、メチル基であり、R2は、基R3の意味を有するか又は水素基であり、その際に平均分子中で少なくとも2つの基R2は、水素基でなければならず、aは、0.5~100の値を有し、bは、0~5の値を有し、かつcは、0~100の値を有する]で示される化合物である。特に好ましくは、R2が水素基であり、かつR3がメチル基であり、aが0.5~5の値を有し、bが0の値を有し、かつcが1~10の値を有する水素ポリシロキサンである。好ましくは、前記オレフィン系不飽和有機化合物は、α-オレフィン、歪んだ環状オレフィン、α,ω-アルケノール、末端オレフィン系不飽和ポリエーテル、アミノ官能性α-オレフィン又はα-オレフィン基を有するオキシランの群から並びにω位でのオレフィン系不飽和カルボン酸エステルの群からもしくはまたここで記載された種類の物質の混合系から選択されている。α-オレフィンは、炭素原子2~18個を有し、モノ不飽和又はポリ不飽和である分枝鎖状又は非分枝鎖状のα-オレフィンであり、好ましくはエチレン、プロペン-1、ブテン-1、イソブテンであり、特に好ましくは、ヘキセン、オクテン、デセン、ウンデセン、ヘキサデセン、オクタデセン並びにC20~C40の炭素数範囲内のα-オレフィン並びに石油化学から工業的に一般的に入手可能なC22~C24-オレフィン留分である。前記オレフィン系不飽和化合物はそれぞれ単独で又は別のオレフィン系不飽和化合物との任意の混合物で使用されることができる。混合物が使用される場合には、前記反応の際に、前記不飽和化合物が同時に又は時間的にずらして又はSiH-シロキサンと交互に計量供給されるかに応じて、ブロックで又はランダムに増成されたコポリマー化合物が生じる。当業者には、特に有利な生成物特性を達成するためにオレフィンを選択しなければならない選択基準は公知である。特に異なるオレフィンの混合物の場合に、当業者は、混合物成分の異なる官能基の副反応を評価し、かつ場合により阻止することを知っている。そして、例えばアミノ官能性オレフィンとオレフィン基を有するオキシランとの混合物は、開環下でのアミノ基及びオキシラン環の不可避の副反応をまねくことになる。歪んだ環状オレフィンの場合に、とりわけ、ノルボルネン及びノルボルナジエン、ジシクロペンタジエンの誘導体並びにそれらの非置換の母体を挙げることできる。前記α,ω-アルケノールは、炭素原子2~18個を有し、モノ不飽和である分枝鎖状又は非分枝鎖状のα,ω-アルケノールである。好ましくはα,ω-アルケノールの種類については、5-ヘキセン-1-オール及び9-デセン-1-オールを挙げることができる。末端オレフィン系不飽和ポリエーテルは、それらの不飽和の専門語が、ビニル基、アリル基又はメタリル基により定義されるポリオキシアルキレン化合物であると理解される。それらの例は、式[式中、x=0~100、x′=0又は1、y=0~100、z=0~100、R′は、炭素原子1~4個を有する場合により置換されたアルキル基であり、かつR′′は、水素基であるか又は炭素原子1~4個を有するアルキル基;基-CO-R′′′[ここでR′′′=アルキル基];基-CH2-O-R′;アルキルアリール基、例えばベンジル基;基-CONH-R′であり、RIVは、炭素原子7~47個、好ましくは13~37個を有する場合により置換された炭化水素基であり、SOは、基C6H5C6H5--CH2-O-を意味する]で示されるポリオキシアルキレン化合物である。アミノ官能性α-オレフィンは、ここでは、特にアリルアミン及びN-エチル-メタリルアミンであると理解される。Ryangは、米国特許第4892918号明細書の教示において、ヘキサクロロ白金酸を、第二級アミノ官能性シロキサンの製造に最適であるヒドロシリル化触媒として示した。意外なことに、この合成は、しかしまた、ここで紹介された触媒ジ-μ-クロロ-ビス1,2-η-シクロヘキセン白金IIクロリドを用いても成功する。確かに、米国特許第4892918号明細書において同様に前記反応はバルクで-すなわち溶剤又は他の補助相の存在なしで実施されるが、しかし前記アミノ官能性シロキサンの反応は、ここで紹介された発明思想を知れば、ヘキサクロロ白金酸が、前記アミノ官能基を介して部分的に溶解された形へ変換され、これらはついでジ-μ-クロロ-ビス1,2-η-シクロヘキセン白金IIクロリドと匹敵しうる有効な触媒系をもたらすことは容易に推測できる。しかしながら、米国特許第4892918号明細書の実施例は、長い反応時間が我慢されなければならないことを示している。意外なことに、そのような反応は、本発明対象の方法を用いて及び触媒ジ-μ-クロロ-ビス1,2-η-シクロヘキセン白金IIクロリドを用いて、アミン官能性出発物質を用いて並びに前記分子構造中に内在的に存在しており、かつ補助相溶剤として作用する基が存在しなくとも、成功する。もちろん高い反応温度で及び高い転化速度での比較的短い反応時間を保証しながら、本発明対象の方法においてほぼ無色の反応生成物が得られるアミノ官能性基質についての例5及び7及び本発明による別の例参照。代表例として、しかしながら付加できるオレフィン系官能基を備えたオキシランのこの物質群を決して限定するものではないが、ここでは、アリルグリシジルエーテル及びビニルシクロヘキセンオキシドを挙げることができる。ω位でのオレフィン系不飽和カルボン酸エステルの中では、例えば工業的に容易に入手可能なウンデシレン酸メチルエステルの名称のようなものである。前記ヒドロシリル化反応は好ましくは、SiH基を基準として、アルケンの少なくとも約15molの特定の過剰量を用いて行われる。反応物としての不飽和ポリエーテル、特にアリルポリエーテルの場合に、約30~40molの工業的に通常の過剰量が選択される。溶剤は、使用される必要はないが、しかしながら、これらが前記反応に関して不活性である場合に妨げない。反応温度は一般的にかつ好ましくは約140°C~160°Cである。反応期間は1~8時間、好ましくは1~3時間である。場合により使用可能な溶剤として、反応条件下に不活性な全ての有機溶剤、特に炭化水素、例えば脂肪族炭化水素、脂環式炭化水素及び場合により置換された芳香族炭化水素、例えばペンタン、ヘキサン、ヘプタン、シクロヘキサン、メチルシクロヘキサン、デカリン、トルエン、キシレン等が適している。溶剤として、前記反応系に内在的な出発物質及び反応生成物自体も併用されることができる。前記触媒は、ヒドロシリル化反応に通常の系に依存した濃度で使用される。白金触媒ジ-μ-クロロ-ビス1,2-η-シクロヘキセン白金IIクロリドの使用すべき量は、本質的には、反応性及び反応相手の分子量に依存する。一般的に、シロキサン中のそれぞれSiH基1molにつき前記触媒102~108mol、好ましくは103~106molが使用される。本発明による触媒は、幅広い温度範囲にわたって使用されることができる。技術水準に示された生成物を損傷する副反応を回避するために、好ましくは温度範囲は、目的の生成物純度と製造能力との間での受け入れることができる譲歩を示すように低く選択される。より高い処理量速度を達成するために、反応温度は、失活現象及びシャットダウン現象となることなく、かなり高められることもできる約150°Cまで。本発明により得られるアミノ基を有する線状ポリジメチルシロキサンは、テキスタイルの処理に、それらに柔らかな手触り及び特定の帯電防止性を付与するために使用されることができる。さらに、本発明による方法により得られるアミノ基を有する線状ポリジメチルシロキサンは、それらと、例えばα,ω-エポキシド官能基を有するポリプロピレンオキシド及びジアミン、例えばピペラジンとのさらなる反応により、柔らかな手触りを改善する洗液添加剤の構成を可能にする、例えばこれまでまだ未発行の特許出願DE1020100013501に説明される。本発明により得られる化合物は、しかし特に反応性成分としてポリマー化合物の製造に使用されることができる:1つの使用可能性は、これらをエポキシ樹脂中での架橋成分として前記エポキシ樹脂の靭性を、特に、0°C未満の、低い温度で改善するために使用することにある。さらなる使用目的は、テキスタイルのコーティングに使用されるポリマーを得るための、本発明の化合物と末端エポキシド基を有するシロキサンとの反応である。これらのコーティングは、前記テキスタイルに柔らかな手触りを付与する。通常、本発明による請求項に係る反応は、大気圧下、しかしながら場合により高められた圧力下にも実施される。本発明によれば好ましくは、本方法は、常圧で実施されるが、それとは異なる圧力範囲も-所望の場合に-しかしながら同様に可能である。本発明により製造されるオルガノシロキサンは、家庭及び工業において並びに皮膚及び皮膚付属器のための洗浄剤及び手入れ剤において、薬学、家庭及び工業における用途のための洗浄剤配合物及び手入れ配合物においてそれぞれの全ての使用目的のために使用されるが、しかし従来製造された有機変性オルガノシロキサン及びそれらをベースとする水性系の代わりに、使用されることができる。非常に有利な流動学的性質に基づいて、これらはさらにまた、これまで利用不可能な使用分野にも使用可能である。例えば、しかし排除するものではないが、これらは、均質で貯蔵安定なペースト、塗料、ラッカー、被覆、コーティング、ペイントの製造のため;蒸散抑制剤/デオドラントにおける、並びに薬剤学的製剤における、顔料湿潤剤又は分散添加剤である。本発明のさらなる対象は、硬質表面の洗浄及び手入れのため、並びにテキスタイルの仕上げ処理、洗浄及び手入れのための薬剤における、本発明により製造されるオルガノシロキサンの使用である。本発明のさらなる対象は、テキスタイルの処理及び後処理の際の、例えば洗浄剤及び手入れ剤として、含浸剤、処理助剤及び手触り向上剤及び織物柔軟剤としての、本方法により製造される有機変性オルガノシロキサンの使用である。本発明のさらなる対象は、ポリウレタンフォームを製造する際の、例えば泡安定剤、セルオープナー、離型剤等としての、本発明により製造されるオルガノシロキサン、特にシリコーンポリエーテルコポリマーの使用である。前記方法は、一般的に、SiH化合物aが、少なくとも部分的に、すなわち大体において、しかし好ましくはできるだけ完全に成分bの二重結合と反応されるように実施される。本発明のさらなる対象は、ポリエステル及びポリウレタンを製造する際の有機変性されたシロキサンの使用である。特に、アミノ官能基を有する有機変性されたシロキサンは、ポリエステル及びポリウレタンを製造する際に分子中の軟質セグメントとして機能することができる。本発明のさらなる対象は、特許請求の範囲に記載されており、それらの開示内容は全面的に本明細書の構成要素である。次に示された実施例において、本発明は、本発明の説明のために記載されるが、応用範囲が明細書全体及び特許請求の範囲からもたらされる本発明は、実施例に記載された実施態様に限定されるものではない。本明細書又は実施例において、範囲、一般式又は化合物の種類が示されている場合には、これらは、明示的に挙げられた化合物の相応する範囲又は群を含むだけでなく、個々の値範囲又は化合物を取り出すことにより得ることができる化合物の全ての部分範囲及び部分群も含むものである。本明細書の範囲内で刊行物が引用される場合には、それらの内容は完全に本発明の開示内容に属するものである。本発明の範囲内で、異なるモノマー単位を複数有することができる化合物、例えば有機変性シロキサンが記載される場合には、これらのモノマー単位は、ランダムに分布されてランダムオリゴマー又は規則的にブロックオリゴマー、これらの化合物中に存在することができる。そのような化合物中の単位の数についての記載は、相応する全ての化合物を通じて平均された、統計学的平均値として理解されるべきである。実験の部:ここで示される例は、本発明により特許の保護が請求される方法の説明に利用される。使用される水素シロキサン、しかしまた反応マトリックスのSiH値の測定は、ガスビュレットでの分取秤量された試料量のナトリウムブチラートにより誘導された分解によってそれぞれガス容量測定的に行われる。一般的な気体方程式へ代入して、測定された水素体積は、出発物質中、しかしまた前記反応バッチ中の活性なSiH官能基の含量測定を可能にし、かつこうして転化監視を可能にする。使用されるアリルアルコールをスターターとするポリエーテル例1及び6、しかしまた工業用α-オレフィン例2の分子量の測定は、Hanusによるヨウ素価の滴定により行われ、これは久しい以前からDGFEinheitsmethodenの区分CVの構成要素であるFatSciTechnol1991No1p1319並びにDGFCV11a及びPhEur254方法A参照。本発明により使用される触媒は、WCHeraeus、Hanau、DEから商業的に手に入れることができる。記載された粘度は、DIN53921による動的剪断粘度としてHaake社の粘度計中での測定により測定される。例1:シリコーンポリエーテルコポリマーの製造:内部温度計、KPG撹拌機及び還流冷却器を備えた1l多口丸底フラスコ中で、約1840gmolの平均分子量及びプロピレンオキシド割合約80及び13.8のヨウ素価を有するアリルアルコールをスターターとするポリエーテル410gを、5100gmolの平均分子量及び1.27molkgのSiH値のポリジメチルシロキサン-ポリメチル水素シロキサン-コポリマー130gと共に、撹拌しながら100°Cに加熱する。ジ-μ-クロロ-ビス1,2-η-シクロヘキセン白金IIクロリド24mgを添加し、反応バッチを100°Cでさらに3時間保持する。ガス容量測定によるSiH測定ナトリウムブチラート溶液を用いる分取量の分解の際に発生した水素のガスビュレットでの測定のために取り出した試料は、定量的なSiH転化を保証する。冷却後に、920mPasの粘度を有するほぼ無色のシリコーンポリエーテルコポリマーが得られる。意外なことに、前記反応は、比較的高い温度で極めて迅速にかつ特に着色した副生物を形成せずに、成功する。生成物の費用のかかる精製は、故に割愛することができる。例2:シリコーンワックスの製造:内部温度計、載置された滴下漏斗、KPG撹拌機及び還流冷却器を備えた1l多口丸底フラスコ中で、約350gmolの平均分子量を有するα-オレフィン316gを、撹拌しながら130°Cに加熱し、ジ-μ-クロロ-ビス1,2-η-シクロヘキセン白金IIクロリド17mgと混合する。15.7molkgのSiH含量を有するポリメチル水素シロキサン50gを、滴下漏斗から1.5時間かけて添加する。著しい発熱により特徴付けられる反応は、2時間後に終わっている。ガス容量測定によるSiH測定ナトリウムブチラート溶液を用いる分取量の分解の際に発生した水素のガスビュレットでの測定は、完全な転化を証明する。冷却後に、68°Cの融点を有する無色のシリコーンワックスが単離される。例3:アルケノール-シリコーン付加生成物の製造:内部温度計、載置された滴下漏斗、KPG撹拌機及び還流冷却器を備えた500ml多口丸底フラスコ中で、5-ヘキセン-1-オール164.5gを、激しく撹拌しながら85°Cに加熱し、ジ-μ-クロロ-ビス1,2-η-シクロヘキセン白金IIクロリド18mgと混合する。5.5molkgのSiH含量を有するα,ω-ジハイドロジェンポリジメチルシロキサン-ポリメチル水素シロキサン-コポリマー230gを、滴下漏斗から、反応温度が120°Cを超えて上昇しないような速度で添加する。激しい発熱反応は3時間後に終わっている。ガス容量測定によるSiH測定ナトリウムブチラート溶液を用いる分取量の分解の際に発生した水素のガスビュレットでの測定は、完全な転化を証明する。冷却後に、2100mPasの粘度を有する無色のアルケノール-シリコーン付加生成物が単離される。例4:ウンデシレン酸メチルエステル変性シリコーンワックスの製造:内部温度計、載置された滴下漏斗、KPG撹拌機及び還流冷却器を備えた500ml多口丸底フラスコ中で、3.54molkgのSiH含量を有するポリジメチルシロキサン-ポリメチル水素シロキサン-コポリマー190.0gを、撹拌しながら110°Cに加熱し、ジ-μ-クロロ-ビス1,2-η-シクロヘキセン白金IIクロリド21mgと混合する。ウンデシレン酸メチルエステル107g及びヘキサデセン174gからなる混合物を、滴下漏斗から、反応温度が120°Cを超えて上昇しないような速度で添加する。激しい発熱反応は、3.5時間後に終わっている。ガス容量測定によるSiH測定ナトリウムブチラート溶液を用いる分取量の分解の際に発生した水素のガスビュレットでの測定は、完全な転化を証明する。冷却後に、410mPasの粘度を有する無色のコポリマーが単離される。例5:アミノ官能化ポリジメチルシロキサンの製造:内部温度計、載置された滴下漏斗、KPG撹拌機及び還流冷却器を備えた500ml多口丸底フラスコ中で、3.00molkgのSiH含量を有するα,ω-ジハイドロジェンポリジメチルシロキサン160.3gを、強く撹拌しながら145°Cに加熱し、かつジ-μ-クロロ-ビス1,2-η-シクロヘキセン白金IIクロリド10mgと混合する。滴下漏斗を経て、N-エチルメタリルアミン62gを、反応温度が160°C未満のままである速度で計量供給する。計量供給が終わった1時間後に既に、秤量された試料のガス容量測定によるSiH測定は、完全な転化を保証する。還流冷却器を蒸留連結管に交換した後に、前記バッチから、底部温度150°C及び圧力10mbarで揮発性成分を除去する。冷却後に、10mPasの粘度を有するほぼ無色のアミノ官能性ポリジメチルシロキサンが単離される。意外なことに、前記反応は、比較的高い温度で極めて迅速にかつ特に着色した副生物を形成せずに、成功する。とりわけアミノ官能化シロキサンの場合にしばしば生じる、ゲル化し、著しく着色された生成物は得られない。生成物の費用のかかる精製は、故に割愛することができる。例6:エポキシ変性シリコーンポリエーテルの製造:内部温度計、載置された滴下漏斗、KPG撹拌機及び還流冷却器を備えた500ml多口丸底フラスコ中で、1.55molkgのSiH含量を有するポリジメチルシロキサン-ポリメチル水素シロキサン-コポリマー200.0gを、約500gmolの平均分子量及びプロピレンオキシド割合約50及び49のヨウ素価のポリアルキレノール125.0gと共に、強く撹拌しながらかつ0.05炭酸ナトリウムを添加しながら、100°Cに加熱し、ついでジ-μ-クロロ-ビス1,2-η-シクロヘキセン白金IIクロリド15mgと混合する。発熱により特徴付けられるSiC結合反応がおさまった後に、アリルグリシジルエーテル13.8gをゆっくりと滴加する。添加が終わった1時間後に既に、ガス容量測定により測定された反応転化は、定量的である。前記バッチから、還流冷却器を蒸留連結管に交換した後に130°C及び圧力10mbarで、揮発性成分を除去する。ろ過及び冷却後に、740mPasの粘度を有するほぼ無色のコポリマーが得られる。例7:α,ω-アミノプロピル基を有するポリジメチルシロキサンの製造本発明による:内部温度計、載置された滴下漏斗、KPG撹拌機及び還流冷却器を備えた500ml多口丸底フラスコ中で、3.00molkgのSiH含量を有するα,ω-ジハイドロジェンポリジメチルシロキサン160.3gを、強く撹拌しながら145°Cに加熱し、ジ-μ-クロロ-ビス1,2-η-シクロヘキセン白金IIクロリド30ppmと混合する。滴下漏斗を経て、アリルアミン148.2gを、反応温度が160°C未満のままである速度で計量供給する。計量供給開始の4時間後に既に、秤量された試料のガス容量測定によるSiH測定は、完全な転化を保証する。還流冷却器を蒸留連結管に交換した後に、前記バッチから、底部温度150°C及び圧力10mbarで揮発性成分を除去する。冷却後に、ほぼ無色のアミノ官能性ポリジメチルシロキサンが単離され、これは、14mPasの粘度を有し、かつ29Si-NMR分析によれば、α-付加生成物約75及びβ-付加生成物約25からなる。例8:α,ω-アミノプロピル基を有するポリジメチルシロキサンの製造本発明によらない:例7と同様にして、内部温度計、載置された滴下漏斗、KPG撹拌機及び還流冷却器を備えた500ml多口丸底フラスコ中で、3.00molkgのSiH含量を有するα,ω-ジハイドロジェンポリジメチルシロキサン160.3gを、強く撹拌しながら145°Cに加熱し、白金-ピリジン-触媒PtピリジンエチレンCl230ppmと混合する。滴下漏斗を経て、アリルアミン148.2gを、反応温度が160°C未満である速度で計量供給する。計量供給開始後32時間ではじめて、秤量された試料のガス容量測定によるSiH測定によって完全な転化が検出可能である。還流冷却器を蒸留連結管に交換した後に、前記バッチから底部温度150°C及び圧力10mbarで揮発性成分を除去する。冷却後に、18mPasの粘度を有する暗黄色-褐色かがったアミノ官能性ポリジメチルシロキサンが単離される。対応する29Si-NMRスペクトルは、例7と同じようなSiC結合の選択率、すなわちα-付加生成物約75及びβ-付加生成物約25を証明する。本発明による例7に比べて、この例の場合に品質差が明らかになる。確かに、生成物中の異性体分布は、例7に匹敵しうるが、しかしながら本質的により長い反応時間が観察されうる。"